(57)【要約】      （修正有）【課題】相対湿度の高い環境中でも二酸化炭素吸着能力が高く維持される二酸化炭素吸着材を提供する。【解決手段】炭素系吸着材として例えばＰＡＮ系活性炭素繊維、ピッチ系活性炭素繊維に、アミン化合物、例えば、エチレンジアミン、ジエチレンテトラミンを担持してなり、炭素系吸着材の表面が疎水性である。【選択図】なし【特許請求の範囲】
【請求項１】
炭素系吸着材に、アミン化合物を担持してなる二酸化炭素吸着材であって、
前記炭素系吸着材の表面が疎水性である二酸化炭素吸着材。
【請求項２】
前記炭素系吸着材が活性炭素繊維である請求項１に記載の二酸化炭素吸着材。
【請求項３】
前記活性炭素繊維がＰＡＮ系活性炭素繊維またはピッチ系活性炭素繊維である請求項２に記載の二酸化炭素吸着材。
【請求項４】
前記炭素系吸着材のＢＥＴ比表面積が１５００〜２０００ｍ２／ｇである請求項１〜３のいずれか一項に記載の二酸化炭素吸着材。
【請求項５】
前記アミン化合物が、エチレンジアミン、ジエチレンテトラミンから選ばれる少なくとも一種以上を主成分とするものである請求項１〜４のいずれか一項に記載の二酸化炭素吸着材。
【請求項６】
前記アミン化合物の前記炭素系吸着材に対する担持量が５〜１５質量％である請求項１〜５のいずれか一項に記載の二酸化炭素吸着材。
【請求項７】
前記炭素系吸着材の表面における表面酸素量と表面炭素量との原子比が０．０５以下である請求項１〜６のいずれか一項に記載の二酸化炭素吸着材。
【請求項８】
炭素系吸着材に、アミン化合物を担持してなる二酸化炭素吸着材の製造方法であって、
原料活性炭を非酸化雰囲気中で熱処理することにより、炭素系吸着材を調製する疎水化工程、
前記炭素系吸着材にアミン化合物を含浸担持する担持工程、
を行う二酸化炭素吸着材の製造方法。
【請求項９】
前記熱処理が窒素ガス雰囲気中６００〜１２００℃で０．５〜２．０時間行われる請求項８に記載の二酸化炭素吸着材の製造方法。
【発明の詳細な説明】
【技術分野】
【０００１】
本発明は、炭素系吸着材に、アミン化合物を担持してなる二酸化炭素吸着材に関する。
【背景技術】
【０００２】
近年、地球温暖化に起因すると考えられる気象変動や災害の頻発が、農業生産、住環境、エネルギー消費等に多大な影響を及ぼしている。地球温暖化の原因物質としては大気中の二酸化炭素が着目されており、その発生源として、火力発電所、製鐵所の高炉、転炉、各種製造所におけるボイラー、キルン等、さらには、ガソリン、重油、軽油等を燃料とする自動車、船舶、航空機等の輸送機器がある。
また、地球温暖化の影響が各所で取りざたされるなか、人の集まる住環境における二酸化炭素濃度の上昇による環境悪化についても着目され始めており、住環境における二酸化炭素濃度を所定レベル以下に維持する技術が求められている。
【０００３】
このような状況下、種々環境における二酸化炭素を吸着、吸収、固定化する技術として、種々の二酸化炭素吸着材が研究されている。たとえば、特許文献１には、炭素系吸着材にアミン化合物を担持してなる二酸化炭素吸着材が開示されている。これによると、アミン化合物を担持した炭素系吸着材は、高い二酸化炭素吸着能力を有するものと考えられている。
【０００４】
また、特許文献２，３には、炭素系吸着材表面における酸素原子に基づいて親水性を発揮する親水性部分を除去することが記載されている。
【先行技術文献】
【特許文献】
【０００５】
【特許文献１】特開２０１０−１１９９５８号公報
【特許文献２】国際公開第９７／０１３８８号パンフレット
【特許文献３】国際公開第９７／１２６７１号パンフレット
【発明の概要】
【発明が解決しようとする課題】
【０００６】
しかし、実際の室内空気や、燃焼排ガスから二酸化炭素を吸着除去する際には、二酸化炭素吸着材が空気や排ガスに含まれる水分を優先的に吸着するため、二酸化炭素吸着材の二酸化炭素の吸着能力は、乾燥環境に比べて乏しくなる欠点があった。そこで、供給するガスをあらかじめ除湿して、二酸化炭素吸着材の二酸化炭素吸着能力を高く維持するように構成することも考えられるが、除湿装置等を追加することにより装置構成が大掛かりになり、一般の住環境に適用しにくくなるため、二酸化炭素吸着材自体の性能改善が望まれている
【０００７】
したがって、本発明は上記実状に鑑み、相対湿度の高い環境中でも二酸化炭素吸着能力が高く維持される二酸化炭素吸着材を提供することを目的とする。
【課題を解決するための手段】
【０００８】
本発明者らは、炭素系吸着材に、アミン化合物を担持してなる二酸化炭素吸着材を鋭意研究の結果、これに用いられる炭素系吸着材として、表面が疎水性であるものを用いた場合に、有意に二酸化炭素吸着能力が高くなることを実験的に見出し、本発明を完成させるに至った。
【０００９】
すなわち、上記目的を達成するための本発明の二酸化炭素吸着材の特徴構成は、
炭素系吸着材に、アミン化合物を担持してなる二酸化炭素吸着材であって、前記炭素系吸着材の表面が疎水性である点にある。
【００１０】
また、表面が疎水性の炭素系吸着材としては、粒状活性炭、活性炭素繊維、粉末状活性炭、分子ふるい炭素、等が用いられるが、中でも活性炭素繊維であれば、比表面積が大きくかつ、粒状活性炭に比べて疎水性が高いという性質を有するので好ましい。活性炭素繊維としては、ピッチ系、ＰＡＮ系、フェノール系、セルロース系などの各種の活性炭素繊維が挙げられるが、中でもＰＡＮ系活性炭素繊維またはピッチ系活性炭素繊維は、窒素および酸素含有量が少なく、特に天然物由来の活性炭に比して表面酸素がきわめて少ないことから、疎水性がきわめて高いために特に好ましい。このような炭素系吸着材のＢＥＴ比表面積は、１５００〜２０００ｍ２／ｇであると二酸化炭素の吸着表面が十分に大きく、高い吸着性を発揮できることから好ましい。
【００１１】
また、アミン化合物としては、ポリエチレンイミン、モノエタノールアミン、ジエタノールアミン、トリエタノールアミン、テトラエチレンアミンペンタミン、メチルジエタノールアミン、ジブチルアミン、エチレンジアミン、ジエチレントリアミン、トリエチレンテトラミン、ヘキサエチレンジアミン、ベンジルアミン等が挙げられるが、中でも、エチレンジアミン、ジエチレンテトラミンから選ばれる少なくとも一種以上を主成分とするものが好適に用いられ、高い二酸化炭素吸収性を発揮する。このようなアミン化合物の炭素系吸着材に対する担持量は、少なすぎても多すぎても十分な効果を発揮せず、好適な担持量として５〜１５質量％であることが明らかになっている。さらに好ましくは７〜１２質量％である。
【００１２】
また、炭素系吸着材の疎水性に関して、炭素系吸着材の表面における表面酸素量と表面炭素量との原子比が０．０５以下であると、炭素系吸着材自体が十分に疎水性となっており、二酸化炭素含有ガス中に水蒸気が含まれていても、水蒸気の影響を受けることなく、二酸化炭素吸着材はその炭素系吸着材表面において二酸化炭素と接触することができる。そして、二酸化炭素吸着材に接触した二酸化炭素は、二酸化炭素吸着材に担持されたアミン化合物と反応するため、二酸化炭素を吸着固定することができる。
【００１３】
また、本発明の二酸化炭素吸着材の製造方法の特徴構成は、
炭素系吸着材に、アミン化合物を担持してなる二酸化炭素吸着材の製造方法であって、
原料活性炭を非酸化雰囲気中で熱処理することにより、炭素系吸着材を調製する疎水化工程、
前記炭素系吸着材にアミン化合物を含浸担持する担持工程
を行う点にある。
【００１４】
つまり、疎水化工程において、原料活性炭の表面酸素を非酸化雰囲気中で熱処理することにより除去し、表面が疎水性の炭素系吸着材を得ることができる。この炭素系吸着材にアミン化合物を担持すると、アミン化合物により炭素系吸着材表面に生成したアミン残基が二酸化炭素を捕捉して、吸着する能力を付与することができる。
【００１５】
また、熱処理が窒素ガス雰囲気中６００〜１２００℃で０．５〜２．０時間行うことができる。
【００１６】
非酸化雰囲気としては、窒素ガス、アルゴンガス、ヘリウムガス等の不活性ガス雰囲気や、水素含有窒素ガス等の還元性雰囲気を採用でき、中でも窒素ガス雰囲気が取り扱い容易で、安価であるので、汎用性が高く用いられている。熱処理温度としては、原料活性炭の多孔質構造を破壊することなく表面の含酸素官能基を除去できる６００〜１２００℃とするのが好ましい。また、熱処理の反応時間は、短すぎると表面酸素が十分除去されずに、炭素系吸着材が疎水性を十分に発揮し得なくなるので、０．５時間以上とすることが好ましく、長すぎても、経済的ではないので、２時間未満とすることが好ましい。
【００１７】
その結果、上述の構成により、表面の親水性酸素官能基を表面処理により除去した活性炭素繊維を支持担体として用い、これに二酸化炭素の吸着能力が優れるアミン化合物を担持して、相対湿度の高い環境中でも有効に二酸化炭素を吸着する吸着材を得ることができた。
【発明の効果】
【００１８】
したがって、室内空気中の二酸化炭素の除去や、発電所、工場などの燃焼排ガスから二酸化炭素を除去するのに、水分の影響を受けにくくなった。
【発明を実施するための形態】
【００１９】
以下に、本発明の実施形態にかかる二酸化炭素吸着材およびその製造方法を説明する。尚、以下に好適な実施例を記すが、これら実施例はそれぞれ、本発明をより具体的に例示するために記載されたものであって、本発明の趣旨を逸脱しない範囲において種々変更が可能であり、本発明は、以下の記載に限定されるものではない。
【００２０】
本発明の実施形態にかかる二酸化炭素吸着材は、
炭素系吸着材に、アミン化合物を担持してなる二酸化炭素吸着材であって、
前記炭素系吸着材の表面が疎水性であるものである。
【００２１】
このような二酸化炭素吸着材は、
原料活性炭を非酸化雰囲気中で熱処理することにより、炭素系吸着材を調製する疎水化工程、
前記炭素系吸着材にアミン化合物を含浸する担持工程、
を行うことによって製造される。
【００２２】
〔疎水化工程〕
上記疎水化工程では、原料活性炭を非酸化雰囲気中で熱処理することにより、炭素系吸着材を調製する。原料活性炭の性状は特に限定されるものではないが、粒状活性炭、活性炭素繊維、粉末状活性炭、分子ふるい炭素等が用いられるが、中でも活性炭素繊維であれば、比表面積が大きくかつ、粒状活性炭に比べて疎水性が高い。活性炭素繊維としては、ピッチ系、ＰＡＮ系、フェノール系、セルロース系などの各種の活性炭素繊維が挙げられるが、中でもＰＡＮ系活性炭素繊維またはピッチ系活性炭素繊維は、窒素および酸素含有量が少なく、特に天然物由来の活性炭に比して表面酸素がきわめて少ないことから、疎水性がきわめて高いために特に好ましい。非酸化雰囲気としては、水蒸気や二酸化炭素等の賦活用ガスを含まない、窒素ガス、アルゴンガス、ヘリウムガス等の不活性ガス雰囲気や、水素含有窒素ガス等の還元性雰囲気を採用でき、中でも窒素ガス雰囲気が取り扱い容易で、安価であるので、汎用性が高く用いられている。熱処理温度としては、原料活性炭の多孔質構造を破壊することなく表面の含酸素官能基を除去できる６００〜１２００℃とする。また、熱処理の反応時間は、短すぎると表面酸素が十分除去されずに、炭素系吸着材が疎水性を十分に発揮し得なくなり、長すぎても、経済的ではないので、０．５〜２．０時間とする。
【００２３】
このように疎水化工程を行うと、細孔径１０〜３０Å程度、細孔容積０．３〜１．８ｍｌ／ｇ程度、ＢＥＴ比表面積５００〜２０００ｍ２／ｇ、表面酸素量／表面炭素量の原子比が０．１〜０．３程度の原料活性炭が、細孔径１０〜３０Å程度、細孔容積０．３〜１．８ｍｌ／ｇ程度、ＢＥＴ比表面積５００〜２０００ｍ２／ｇ、表面酸素量／表面炭素量の原子比が０．０５以下程度の炭素系吸着材に変換される。
【００２４】
尚、細孔径は、比表面積と細孔容積からの解析に従う値であり、細孔容積、ＢＥＴ比表面積はそれぞれ、ＪＩＳＫ１４７７に定められる比表面積測定方法に従って求めた。また、表面酸素量と表面炭素量との原子比（表面酸素量／表面炭素量）は、ＸＰＳ（光電子分光分析装置）に従って測定することができる。
【００２５】
〔担持工程〕
上記疎水化工程で得られた炭素系吸着材は、アミン化合物を含浸する担持工程により、その表面にアミン由来の残基を有する二酸化炭素吸着材となる。
前記アミン化合物としては、ポリエチレンイミン、モノエタノールアミン、ジエタノールアミン、トリエタノールアミン、テトラエチレンアミンペンタミン、メチルジエタノールアミン、ジブチルアミン、エチレンジアミン、ジエチレントリアミン、トリエチレンテトラミン、ヘキサエチレンジアミン、ベンジルアミン等が挙げられるが、中でも、エチレンジアミン、ジエチレントリアミン、ジエチレンテトラミンから選ばれる少なくとも一種以上を主成分とするものが好適に用いられる。また、担持工程は、これらアミン化合物の水溶液や、アルコール溶液を炭素系吸着材と混合し、十分浸透させつつ、水やアルコールを除去することにより行うことができる。この際、アミン化合物は、炭素系吸着材に対して５〜１５質量％、好ましくは７〜１２質量％に担持されるようにアミン化合物濃度、炭素系吸着材に対する混合比を調節する。
【００２６】
このようにして得られた二酸化炭素吸着材は、高湿度で二酸化炭素を含有する排ガスから効率よく二酸化炭素を吸着除去できることが明らかになった。以下に二酸化炭素吸着材の好適な実施例を具体的に説明するが、本発明は、以下の実施例に限定されるものではない。
【００２７】
＜実施例Ｉ＞
炭素系吸着材として、石炭ピッチを原料とするＢＥＴ比表面積１５００ｍ２／ｇの活性炭素繊維（大阪瓦斯社製、１５Ａ）を用い、窒素雰囲気中で１１００℃に加熱し、１時間保持する疎水化工程を行い、表面酸素官能基を除去して疎水性にした活性炭素繊維（１５Ａ−Ｈ１１００）を得た。尚、ここで用いた活性炭素繊維は、
細孔径が、１５〜２０Å、（比表面積と細孔容積からの解析による以下同じ）
細孔容積が、１．０〜１．５ｍｌ／ｇ（ＪＩＳＫ１４７７に定められる比表面積測定方法による以下同じ）、
ＢＥＴ比表面積が、１３００〜１６００ｍ２／ｇ（ＪＩＳＫ１４７７に定められる比表面積測定方法による以下同じ）、
表面酸素量／表面炭素量が０．１５（ＸＰＳ（光電子分光分析装置）による以下同じ）、
であった。
【００２８】
〔担持工程〕
これを、アミン化合物としてのエチレンジアミンのエタノール溶液に２４時間含浸させた（含浸ステップ）。その後、余剰の溶液を濾過してアミン担持活性炭素繊維を取り出し、次いで、これを１００℃で重量が安定するまで乾燥して（溶媒除去ステップ）二酸化炭素吸着材を得た。すなわち、含浸ステップと溶媒除去ステップを順に行う担持工程を行って二酸化炭素吸着材を得た。この時のエチレンジアミンの担持量は、エタノール溶液に含まれるアミン化合物濃度を種々変更して作成することにより、０〜２０質量％の範囲で担持量の異なる、各種二酸化炭素吸着材として得ることができた。ここで、アミン化合物の担持量は、炭素系吸着材の担持工程前後の質量変化より、
Ａ０＝炭素系吸着材の担持工程前の質量（ｇ）
Ａ１＝炭素系吸着材の担持工程後の質量（ｇ）
として、
アミン化合物の担持量（質量％）＝［（Ａ１−Ａ０）／Ａ１］×１００
により求めた。
【００２９】
〔吸着性能の測定〕
得られた二酸化炭素吸着材は、
細孔径１０〜１５Å、
細孔容積０．８〜１．２ｍｌ／ｇ、
ＢＥＴ比表面積１０００〜１４００ｍ２／ｇ、
表面酸素量／表面炭素量０．０５以下、
となっていた。
【００３０】
また、二酸化炭素吸着性能を、以下の条件のガス流通試験により測定し（実施例１〜１１）、後述の吸着材比質量に基づき比較した。
【００３１】
（二酸化炭素吸着性能の測定方法）
・装置：常圧型固定床ガス流通式反応器
・サンプル充填量：１．０ｇ
・二酸化炭素濃度：２００ｐｐｍ
・バランスガス：調湿空気、湿度０％、４０％、６０％
・流通ガス量：３００ｍｌ／ｍｉｎ
・温度：３０℃
【００３２】
尚、二酸化炭素吸着性能を示す吸着材比質量は、二酸化炭素吸着材のガス流通前後の質量変化より、
Ｃ０＝二酸化炭素吸着材のガス流通前の質量（ｇ）
Ｃ１＝二酸化炭素吸着材のガス流通後の質量（ｇ）
として、
吸着材比質量（％）＝［（Ｃ１−Ｃ０）／Ｃ０］×１００
により求めた。結果を表１に示す。
【００３３】
＜比較例＞
（１）実施例で用いた活性炭素繊維（１５Ａ）を、表面処理しない（疎水化工程を行わない）そのままの状態で用い、担持工程を行い、二酸化炭素吸着性能を測定した（比較例１２〜１６）。
（２）市販の二酸化炭素吸着材として流通する、ゼオライト１３Ｘ（水澤化学（株）製）を用い、二酸化炭素吸着性能を測定した（比較例１７〜１９）。
【００３４】
これらの二酸化炭素吸着材の二酸化炭素吸着性能を、実施例と同様に調べた結果を表１にあわせて示す。
【００３５】
【表１】
2019209293.tif 000002
【００３６】
〔結果〕
表１の実施例１〜８に示す通り、疎水化工程を行った活性炭素繊維１５Ａ−Ｈ１１００では、相対湿度０％の乾燥空気を通流させると、０〜１２質量％の範囲で、アミン化合物の担持量を増やすほど二酸化炭素吸着量は増加した。ただし、それ以上の１５，２０質量％担持した場合には、二酸化炭素吸着量は減少した。これは、アミン担持量が多すぎると、活性炭素繊維の細孔を塞いでしまうためであると考えられる。
【００３７】
アミン化合物の担持量を１２質量％とした１５Ａ−Ｈ１１００を用い、相対湿度を４０，６０％とした場合の結果を比較すると、相対湿度４０％の時に、相対湿度０％の乾燥空気中よりも二酸化炭素吸着量は増加した。相対湿度６０％とすると、吸着量は減少したが、０．７１％と、比較的高い値を示した。
【００３８】
比較例では、表面処理をしておらず、アミン化合物を担持していない、親水性酸素官能基を持つ活性炭素繊維１５Ａからなる二酸化炭素吸着材（比較例１２〜１３）と、それに１２質量％のアミンを担持した二酸化炭素吸着材（比較例１４〜１６）、およびゼオライト１３Ｘからなる二酸化炭素吸着材（比較例１７〜１９）の結果をまとめて示す。親水性酸素官能基を持つ活性炭素繊維１５Ａからなる二酸化炭素吸着材の場合、二酸化炭素吸着量は小さく、アミンを１２質量％担持した二酸化炭素吸着材は、吸着量は増加しているものの、同じ湿度条件の実施例と比べるといずれも吸着量は低いことがわかる。さらに、ゼオライト１３Ｘからなる二酸化炭素吸着材は、乾燥空気中で二酸化炭素を少し吸着したが、湿度を与えると、吸着量は非常に小さくなっている。
【００３９】
これらの結果から、炭素系吸着材として表面が疎水性のものを用いると、従来の二酸化炭素吸着材に比べて高湿度環境下でも高い二酸化炭素吸着性能を示すことが分かった。また、アミン化合物の炭素系吸着材に対する担持量が５〜１５質量％、さらに好ましくは７〜１５質量％である場合には、吸着性能として、吸着材比質量がきわめて高く、特に好ましい二酸化炭素吸着材が得られていることがわかった。
【００４０】
＜実施例ＩＩ＞
実施例Ｉのエチレンジアミンに代え、ジエチレンテトラミンを用いて二酸化炭素吸着材を作成し、同様に二酸化炭素吸着性能を測定したところ、表２のようになった。
【００４１】
【表２】
2019209293.tif 000003
【００４２】
実施例２０〜２２を実施例１〜３と比較すると、ジエチレンテトラミンについても、エチレンジアミンよりも十分高い二酸化炭素吸着能を発揮することがあきらかになった。
【産業上の利用可能性】
【００４３】
本発明で得られる二酸化炭素吸着材は、ビル管理法に基づき二酸化炭素濃度を下げるため換気を頻繁に行う必要のある事務所、商業施設、映画館等に適する。また、高濃度の二酸化炭素を排出し、地球温暖化の要因となる火力発電所、各種工場等に用いる事ができる。